(57)【要約】【課題】粒子を飛翔させるタイプの乾式画像表示装置において、駆動の際に強い電界を発生させる必要がなく、汎用の電子材料を使用して電気回路が組める乾式画像表示装置及び画像表示用粒子を提供すること。【解決手段】少なくとも一方が透明な対向する基板間に、粒子を封入し、粒子を飛翔移動させ画像を表示する画像表示装置において、該粒子が色及び帯電極性の異なる部分を有する画像表示用装置及び画像表示用粒子である。【選択図】　　　なし【特許請求の範囲】
【請求項１】
少なくとも一方が透明な対向する基板間に、粒子を封入し、粒子を飛翔移動させ画像を表示する画像表示装置において、該粒子が色及び帯電極性の異なる部分を有することを特徴とする画像表示用装置。
【請求項２】
前記粒子の略半分が正帯電性を有し、他の略半分が負帯電性を有するとともに、それぞれの部分の色が異なる請求項１記載の画像表示用装置。
【請求項３】
少なくとも一方が透明な対向する基板間に、粒子を封入し、粒子を飛翔移動させ画像を表示する画像表示装置に使用する粒子であって、該粒子が色及び帯電極性の異なる部分を有することを特徴とする画像表示用粒子。
【請求項４】
前記粒子の略半分が正帯電性を有し、他の略半分が負帯電性を有するとともに、それぞれの部分の色が異なる請求項３記載の画像表示用粒子。
【発明の詳細な説明】
【０００１】
【発明の属する技術分野】
本発明は、静電気を利用して画像を繰り返し表示、消去できる画像表示装置及びこれに使用する粒子に関する。
【０００２】
【従来の技術】
液晶（ＬＣＤ）に代わる画像表示装置として、電気泳動方式、エレクトロクロミック方式、サーマル方式、２色粒子回転方式などの技術を用いた画像表示装置（ディスプレイ）が提案されている。
これらの画像表示装置は、ＬＣＤに比べて、通常の印刷物に近い広い視野角が得られる、消費電力が小さい、メモリー機能を有している等のメリットから、次世代の安価な表示装置として考えられ、携帯端末用表示、電子ペーパー等への展開が期待されている。
【０００３】
最近、分散粒子と着色溶液からなる分散液をマイクロカプセル化し、これを対向する基板間に配置する電気泳動方式が提案されている。しかしながら、電気泳動方式では、液中に粒子が泳動するために液の粘性抵抗により応答速度が遅いという問題がある。また、低比重の溶液中に酸化チタンなどの高比重の粒子を分散させているために、沈降しやすく、分散状態の安定性維持が難しく、画像繰り返し安定性に欠けるという問題を抱えている。マイクロカプセル化にしても、セルサイズをマイクロカプセルレベルにし、見かけ上、このような欠点が現れ難くしているだけで、本質的な問題は何ら解決されていない。
【０００４】
以上のような溶液中での挙動を利用した電気泳動方式に対し、最近では溶液を使わず、色と帯電極性が異なる２種類の粒子を２枚の基板間において、静電界をかけて互いに異なる方向の基板に飛翔付着させて表示する装置も提案されている（例えば、非特許文献１参照）。この方式は電気泳動方式に対し乾式であるから粒子の移動抵抗が小さく応答速度が速いという長所がある。
このような乾式表示装置の動作メカニズムは、色及び帯電極性の異なる２種類の粒子を混合したものを電極板で挟み込み、電極板に電圧を印加することで極板間に電界を発生させて極性の異なる帯電粒子を異なる方向へ飛翔させることにより表示素子として使用するものである。
【０００５】
粒子にかかる力は粒子同士がクーロン力によって引き付け合う力、極板との映像力、分子間力、さらには、液架橋力、重力などが考えられ、これらの総合的な力に対し、電界によって粒子に働きかけられる力が上回った場合に粒子の飛翔が起こる。そして、各粒子はパターンを形成し、その色調の違いによりコントラストを形成し、パターンを認識させる。このコントラストが高いほど視認性が良好な表示媒体となる。
【０００６】
しかしながら、このような乾式表示装置においては、駆動の際に強い電界を発生させる必要があり、それに耐え得る電気回路の設計が必要となるため、汎用の電子材料が使用できない等の問題があった。
【０００７】
【非特許文献１】
日本画像学会「Ｊａｐａｎ　Ｈａｒｄｃｏｐｙ‘９９」論文集１９９９年７月２１日、ｐ２４９−２５２
【０００８】
【発明が解決しようとする課題】
本発明は、上記実情に鑑みて鋭意検討されたものであり、駆動の際に強い電界を発生させる必要がなく、汎用の電子材料を使用して電気回路が組める乾式画像表示装置及び画像表示用粒子を提供することを目的とするものである。
【０００９】
【課題を解決するための手段】
本発明者らは、前記目的を達成するために鋭意研究を重ねた結果、少なくとも一方が透明な対向する基板間に粒子を封入し、粒子を飛翔移動させ画像を表示する画像表示装置において、該粒子が色及び帯電極性の異なる部分を有する画像表示用装置及び画像表示用粒子が本目的を達成することを見出した。本発明は、かかる知見に基づいて完成したものである。
【００１０】
【発明の実施の形態】
本発明の画像表示装置は、少なくとも一方が透明な対向する基板間に粒子を封入し、クーロン力などにより粒子を飛翔移動させて画像を表示する画像表示装置であり、該粒子が色及び帯電極性の異なる部分を有することを特徴とする。
表示コントラストを十分に確保するためには、色及び帯電極性の異なる部分が略半分となるように設計することが好ましい。
尚、ここでコントラストとは、粒子を電極板で挟み込み、電界を徐々に強くし、反射濃度が飽和に達した点をＡ、逆極性の電界を同様に印加し、反射濃度が飽和に達した点をＢとしたときに、ＡとＢの差の絶対値をいう。
本発明における画像表示装置の作動原理は、例えば粒子の略半分が白色で負帯電性を有する材質であり、他の略半分が黒色で正帯電性を有する粒子を用いた場合に、視野面となる透明電極側の電位を正にしたときは、粒子は負帯電性を有する白色側を電極面に向け、クーロン力で固定される。一方、電位を負にしたときは、正帯電性を有する黒色側が電極側に配位する。従って、これを面内でマトリックス状に電界をかけることで、表示素子として利用することができる。
【００１１】
従来の色、極性の異なる２粒子を用いた粉体画像表示装置においては、粒子が極板から完全に離れる必要があるのに対し、本発明に係る画像表示装置は、極板上で粒子が回転したり、わずかに近接する粒子と入れ替わる程度で応答することができるため、従来の２粒子タイプに比べて低い駆動電力で表示を変換することが可能となる上、表示応答速度も高速化することができる。
【００１２】
本発明に係る画像表示装置に使用する粒子は、上記構成、すなわち該粒子が色及び帯電極性の異なる部分を有する粒子であればその製造方法は問わないが、例えば、以下のような方法で作製することができる。
主成分となる樹脂に着色剤、荷電制御剤等を混ぜたものを混練りし、粉砕し、熱プレスでシーティングする。同様に色及び極性の異なる樹脂材料のシートを作製する。両者を重ね合わせ、さらに熱プレスで圧着し、延伸して両者の複合積層シートを作製する。本シートを粉砕し、分級することによって、略半分が白色、他の略半分が黒色である粒子を作製することができる。
ここで、積層する２種の材料の親和性が高くなるように樹脂材料を選択することが好ましく、また、積層時に両シートの接着が良好になるように接着剤を塗布することもできる。さらには、得られた粒子を球形化するために、瞬間的に高熱をかけて表面のみを溶融させることもできる。
また、上述したような２種の樹脂を２色押し出しから延伸で紡糸することによって複合材を作製し、本発明に係る粒子を作製することもできる。
【００１３】
本発明の画像表示粒子の作製に使用する樹脂としては、アクリル系モノマーや、メタクリル系モノマー、スチレン系モノマーを使用したラジカル重合タイプの樹脂成分を使用することができ、これらを使用することによって、正負の性格付けと帯電量の確保が容易となる。
例えば、負帯電の部分には、スチレン主体の重合体を使用し、正帯電の部分には、アクリル系モノマーやメタクリル系モノマーに、メタクリル酸２−（ジエチルアミノ）エチル等を共重合させた樹脂が好適である。このようにモノマーの選択と配合割合により帯電の制御が可能である。
モノマーのみで帯電量が不足な場合には、帯電制御剤をモノマーに溶かし込むことにより、容易に帯電の制御が可能である。
【００１４】
画像表示粒子として好適なアクリル系モノマーとしては、アクリル酸モノマー、アクリル酸メチルモノマー、アクリル酸ブチルモノマー、アクリロニトリルモノマーが挙げられ、メタクリル系モノマーとしては、メタクリル酸モノマー、メタクリル酸メチルモノマー、メタクリル酸ｎ−ブチルモノマー、メタクリル酸ｔ−ブチルモノマー、メタクリル酸グリシジルモノマー、メタクリル酸ヒドロキシエチルモノマー、メタクロロニトリルモノマー、メタクリル酸２−（ジエチルアミノ）エチルモノマー、メタクリル酸２−（ジメチルアミノ）エチルモノマーが挙げられ、スチレン系モノマーとしてはスチレンモノマー及びメチルスチレンモノマーが挙げられる。また、このようなモノマーを２種以上混合することもできる。
【００１５】
本発明の画像表示装置における表示粒子（以下、単に粒子と云う）は球形が好ましく、必要に応じて粒子径をそろえるために分級操作も行なわれる。
平均粒子径ｄ０．５は、０．１〜５０μｍが好ましく、特に１〜３０μｍが好ましい。粒子径がこの範囲であると、メモリー性、電界を反転した場合の追随性がよく好適である。
【００１６】
粒子の各部分を負又は正に帯電させる方法は、特に限定されないが、コロナ放電法、電極注入法、摩擦法等の粒子を帯電する方法が用いられる。
粒子の各部分のキャリアを用いてブローオフ法により測定した表面電荷密度は絶対値で５〜１５０μＣ／ｍ２　の範囲が好ましい。表面電荷密度の絶対値がこの範囲であるとメモリー性及び電界を反転した場合の追随性が良好となる利点がある。
なお、粒子の各部分はその帯電電荷を保持する必要があるので、体積固有抵抗が１×１０１０Ω・ｃｍ以上の絶縁体であることが好ましく、特に１×１０１２Ω・ｃｍ以上の絶縁体であることが好ましい。
【００１７】
本発明の画像表示装置における粒子には、さらに樹脂、荷電制御剤、着色剤、無機添加剤等で形成することができる。
さらに添加し得る樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフイン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂などが挙げられ、特に基板との付着力を制御する上から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。また、これらの樹脂は２種以上混合して使用することもできる。
【００１８】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。
正荷電制御剤としては例えば、ニグロシン染料、トリフェニルメタン系化合物、４級アンモニウム塩系化合物、ポリアミン樹脂、イミダゾール誘導体等が挙げられる。
その他、超微粒子シリカ、超微粒子酸化チタン、超微粒子アルミナ等の金属酸化物、ピリジン等の含窒素環状化合物及びその誘導体や塩、各種有機顔料、弗素、塩素、窒素等を含んだ樹脂等も荷電制御剤として用いることもできる。
【００１９】
着色剤としては、以下に例示するような、有機又は無機の各種、各色の顔料、染料が使用可能である。
黒色顔料としては、カーボンブラック、酸化銅、二酸化マンガン、アニリンブラック、活性炭などがある。
黄色顔料としては、黄鉛、亜鉛黄、カドミウムイエロー、黄色酸化鉄、ミネラルファストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどがある。
橙色顔料としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫなどがある。
【００２０】
赤色顔料としては、ベンガラ、カドミウムレッド、鉛丹、硫化水銀、カドミウム、パーマネントレッド４Ｒ、リソールレッド、ピラゾロンレッド、ウォッチングレツド、カルシウム塩、レーキレッドＤ、ブリリアントカーミン６Ｂ、エオシンレーキ、ローダミンレーキＢ、アリザリンレーキ、ブリリアントカーミン３Ｂなどがある。
紫色顔料としては、マンガン紫、ファストバイオレットＢ、メチルバイオレットレーキなどがある。
青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファストスカイブルー、インダスレンブルーＢＣなどがある。
緑色顔料としては、クロムグリーン、酸化クロム、ピグメントグリーンＢ、マラカイトグリーンレーキ、ファイナルイエローグリーンＧなどがある。
【００２１】
体質顔料としては、バライト粉、炭酸バリウム、クレー、シリカ、ホワイトカーボン、タルク、アルミナホワイトなどがある。
更に、塩基性、酸性、分散、直接染料などの各種染料として、ニグロシン、メチレンブルー、ローズベンガル、キノリンイエロー、ウルトラマリンブルーなどがある。
これらの着色剤は、単独で或いは複数組合せて用いることができる。
【００２２】
本発明の画像表示装置に使用する基板に関しては、基板の少なくとも一方は装置外側から粒子の色が確認できる透明基板であり、可視光の透過率が高くかつ耐熱性の良い材料が好適である。
画像表示装置としての可撓性の有無は用途により適宜選択され、例えば、電子ペーパー等の用途には可撓性のある材料、携帯電話、ＰＤＡ、ノートパソコン類の携帯機器表示等の用途には可撓性のない材料が用いられる。
【００２３】
基板材料を例示すると、ポリエチレンテレフタレート、ポリエーテルサルフォン、ポリエチレン、ポリカーボネートなどのポリマーシートや、ガラス、石英などの無機シートが挙げられる。
基板厚みは、２〜５０００μｍ、好ましくは５〜１０００μｍが好適であり、薄すぎると、強度、基板間の間隔均一性を保ちにくくなり、厚すぎると、表示機能としての鮮明さ、コントラストの低下が発生し、特に、電子ペーパー用途の場合には可撓性に欠ける。
【００２４】
本発明の静電画像表示装置では、基板に電極を設けない場合と、基板に電極を設ける場合がある。
基板に電極を設けない場合は、基板外部表面に静電潜像を与え、その静電潜像に応じて発生する電界にて、所定の特性に帯電した色のついた粒子を基板に引き寄せあるいは反発させることにより、静電潜像に対応して配列した粒子を透明な基板を通して表示装置外側から視認する。なお、この静電潜像の形成は、電子写真感光体を用い通常の電子写真システムで行われる静電潜像を本発明の静電画像表示装置の基板上に転写形成する方法や、イオンフローにより静電潜像を基板上に直接形成する等の方法がある。
【００２５】
基板に電極を設ける場合は、電極部位への外部電圧入力により、基板上の各電極位置に生じた電界により、所定の特性に帯電した色の粒子が引き寄せあるいは反発させることにより、静電潜像に対応して配列した粒子を透明な基板を通して表示装置外側から視認する。
電極は透明基板上に透明かつパターン形成可能である導電性材料で形成され、アルミニウム、銀、ニッケル、銅、金等の金属やＩＴＯ、導電性酸化錫、導電性酸化亜鉛等の透明導電金属酸化物をスパッタリング法、真空蒸着法、ＣＶＤ法、塗布法等で薄膜状に形成したものや、導電剤を溶媒や合成樹脂バインダに混合して塗布したものが用いられる。
【００２６】
導電剤としてはベンジルトリメチルアンモニウムクロライド、テトラブチルアンモニウムパークロレート等のカチオン性高分子電解質、ポリスチレンスルホン酸塩、ポリアクリル酸塩等のアニオン性高分子電解質や導電性の酸化亜鉛、酸化スズ、酸化インジウム微粉末等が用いられる。なお、電極厚みは、導電性が確保でき光透過性に支障なければ良く、３〜１０００ｎｍ、好ましくは５〜４００ｎｍが好適である。対向基板上には透明電極材料を使用することもできるが、アルミニウム、銀、ニッケル、銅、金等の非透明電極材料も使用できる。
この場合の外部電圧印加は、直流あるいはそれに交流を重畳しても良い。
各電極は帯電した粒子の電荷が逃げないように絶縁性のコート層を形成することが好ましい。このコート層は、負帯電粒子に対しては正帯電性の樹脂を、正帯電粒子に対しては負帯電性の樹脂を用いると粒子の電荷が逃げ難いので特に好ましい。
【００２７】
本発明の画像表示装置は、必要に応じて隔壁を有することができるが、隔壁は各表示素子の四周に設けるのが好ましい。隔壁を平行する二方向に設けることもできる。これにより、基板平行方向の余分な粒子移動を阻止し、耐久繰り返し性、メモリー保持性を介助すると共に、基板間の間隔を均一にかつ補強し画像表示板の強度を上げることもできる。
隔壁の形成方法としては、特に限定されないが、例えば、スクリーン版を用いて所定の位置にペーストを重ね塗りするスクリーン印刷法や、基板上に所望の厚さの隔壁材をベタ塗りし、隔壁として残したい部分のみレジストパターンを隔壁材上に被覆した後、ブラスト材を噴射して隔壁部以外の隔壁材を切削除去するサンドブラスト法や、該基板上に感光性樹脂を用いてレジストパターンを形成し、レジスト凹部へペーストを埋込んだ後レジスト除去するリフトオフ法（アディティブ法）や、該基板上に、隔壁材料を含有した感光性樹脂組成物を塗布し、露光・現像により所望のパターンを得る感光性ペースト法や、該基板上に隔壁材料を含有するペーストを塗布した後、凹凸を有する金型等を圧着・加圧成形して隔壁形成する鋳型成形法等、種々の方法が採用される。さらに鋳型成形法を応用し、鋳型として感光性樹脂組成物により設けたレリーフパターンを使用する、レリーフ型押し法も採用される。
【００２８】
本発明の画像表示装置における透明基板と対向基板の間隔は、粒子が飛翔移動でき、コントラストを維持できれば良いが、通常１０〜５０００μｍ、好ましくは３０〜５００μｍに調整される。
粒子充填量は、基板間の空間体積に対して、１０〜８０％、好ましくは２０〜７０％を占める体積になるように充填するのが良い。
【００２９】
本発明の画像表示粒子及び画像表示装置は、ノートパソコン、ＰＤＡ、携帯電話などのモバイル機器の画像表示部、電子ブック、電子新聞などの電子ペーパー、看板、ポスター、黒板などの掲示板、コピー機、プリンター用紙代替のリライタブルペーパー、電卓、家電製品の画像表示部、ポイントカードなどのカード画像表示部などに用いられる。
【００３０】
【実施例】
次に実施例を示して、本発明を更に具体的に説明する。但し本発明は以下の実施例により限定されるものではない。
各種物性評価方法
（１）平均粒子径ｄ０．５及び粒子径分布Ｓｐａｎ
Ｍａｓｔｅｒｓｉｚｅｒ２０００（Ｍａｌｖｅｒｎ　ｉｎｓｔｒｕｍｅｎｔｓ　Ｌｔｄ．）測定機に各粒子を投入し、付属のソフト（体積基準分布を基に粒子径分布、粒子径を算出するソフト）を用いて、粒子の５０％がこれより大きく、５０％がこれより小さいという粒子径をμｍで表した数値をｄ０．５（μｍ）とした。
また、粒子径分布Ｓｐａｎは以下の式で計算した。
粒子径分布Ｓｐａｎ＝ｄ０．５／（ｄ０．９−ｄ０．１）
（ｄ０．９はこれ以下の粒子が９０％である粒子径をμｍで表した値であり、ｄ０．１はこれ以下の粒子が１０％である粒子径をμｍで表した値である。）
【００３１】
（２）平均表面電荷密度
＜ブローオフ測定原理及び方法＞
ブローオフ方法においては、両端に網を張った円筒容器中の粉体とキャリアの混合体を入れ、一端から高圧ガスを吹き込んで粉体とキャリアとを分離し、網の目開きから粉体のみをブローオフ（吹き飛ばし）する。このとき粉体が容器外に持ち去った帯電量と等量で逆の帯電量がキャリアに残る。そして、この電荷による電束の全てはファラデーゲージで集められ、この分だけコンデンサーは充電される。そこで、コンデンサーの両端の電位を測定することにより、粉体の電荷量Ｑは、Ｑ＝ＣＶ（Ｃ：コンデンサー容量、Ｖ：コンデンサー両端の電圧）として求められる。
ブローオフ粉体帯電量測定装置としては、東芝ケミカル社製のＴＢ−２００を用いた。キャリアとしては、正帯電性キャリア及び負帯電性キャリアの２種類を用い、それぞれの場合の単位表面積あたりの電荷密度（単位：μＣ／ｍ２　）を測定した。すなわち、正帯電性キャリア（相手を正に帯電させ、自らは負に帯電しやすいキャリア）としては、パウダーテック社製のＦ９６３−２５３５を用い、負帯電性キャリア（相手を負に帯電させ、自らは正に帯電しやすいキャリア）としては、パウダーテック社製のＦ９２１−２５３５を用いた。
＜粒子比重測定法＞
粒子の比重は、株式会社島津製作所製の比重計（マルチボリウム密度計，Ｈ１３０５）にて測定した。
【００３２】
（３）画像濃度
極板間の電圧を徐々に上げていき、濃度変化のなくなった時点で、マクベス濃度計ＲＤ９１８を用いて反射濃度（白色又は黒色）を測定した。次いで、極性を反転して上記と同様に反対色（黒色又は白色）の反射濃度を測定した。
【００３３】
（４）駆動電圧及び画像評価
極板間の電圧を徐々に上げていき、濃度変化のなくなった時点の電圧を駆動電圧とした。駆動電圧時の表示状態を目視で判断した。
【００３４】
実施例１
粒子の負帯電部分を構成する粒子として、スチレンモノマーに０．５重量部のＡＩＢＮ（アゾビスイソブチニトリル）を加え、１０倍量の０．５％界面活性剤（ラウリル硫酸ナトリウム）水溶液に分散させて懸濁重合させポリスチレン樹脂溶液を得た。該ポリスチレン樹脂１００重量部に対し、荷電制御剤として「Ｂｏｎｔｒｏｎ　Ｅ８４」（保土ヶ谷化学（株）製）５重量部、着色剤として酸化チタン「ＣＲ５０」（石原産業（株）製）２０重量部を溶解させ、濾過、乾燥させた後、粉砕分級機（ＦＭ−１２０：日本ニューマチック製）を用いて５〜１０μｍの負帯電性の白色粒子を得た。
粒子の正帯電部分を構成する粒子として、メチルメタアクリレートモノマー８０重量部とメタクリル酸２−（ジメチルアミノ）エチルモノマー２０重量部に０．５重量部のＡＩＢＮ（アゾビスイソブチニトリル）を溶解し、カップリング処理して親油性とした酸化チタン２０重量部を分散させて得られた液を、１０倍量の０．５％界面活性剤（ラウリル硫酸ナトリウム）水溶液に分散させて懸濁重合させ、アクリルスチレン樹脂溶液を得た。該アクリルスチレン樹脂１００重量部に対し、荷電制御剤として「Ｂｏｎｔｒｏｎ　Ｎ２１」（保土ヶ谷化学（株）製）５重量部、着色剤としてカーボンブラック「＃４５」（三菱カーボン（株）製）５重量部を溶解させ、濾過、乾燥させた後、粉砕分級機（ＦＭ−１２０：日本ニューマチック社製）を用いて５〜１０μｍの正帯電性の黒色粒子を得た。
一次粒子の平均粒子径ｄ０．５、平均帯電量を第１表に示す。
【００３５】
次に、これらの一次粒子をそれぞれ熱プレスにより１４０℃でシーティングし、得られたシートを重ね合わせ、１６０℃にて圧接し、積層シートを得た。該シートを延伸機にて加熱延伸し、厚さ１０μｍの積層シートを得た。該積層シートを微細に粉砕し、平均粒子径ｄ０．５約１０μｍの粒子を得た。該粒子は略半分が白色、他の略半分が黒色の粒子であった。さらに、サフュージョンシステム（ＳＦＳ−０３：日本ニューマチック社製）を用い、熱風温度４５０℃にて、粒子表面を微小溶融させ、球形粒子を得た。
この粒子を、１００μｍのスペーサーを介して配置された、一方が内側ＩＴＯ処理されたガラス基板と、もう一方が銅基板であるセル中に空間率５０％で充填し、表示装置を得た。
ＩＴＯガラス基板、銅基板それぞれに電源を接続し、ＩＴＯガラス基板を負極に、銅基板を正極となるように直流電圧をかけて、画像濃度を測定した。
画像濃度、駆動電圧及び画像評価結果を第２表に示す。
【００３６】
参考例１
前記一次粒子を分級して、１００μｍのスペーサーを介して配置された、一方が内側ＩＴＯ処理され接続されたガラス基板と、もう一方が銅基板であるセル中に空間率５０％で充填し、２粒子タイプの表示装置を得た。
画像濃度、駆動電圧及び画像評価結果を第２表に示す。
【００３７】
【表１】
2004004467.tif 000002
【００３８】
【表２】
2004004467.tif 000003
【００３９】
【発明の効果】
本発明の画像表示装置及び画像表示粒子は、駆動の際に強い電界を発生させる必要がなく、汎用の電子材料を使用することができる上、コントラストが長期間にわたって良好であり、かつ画像が安定して得られる。